(57)【特許請求の範囲】
【請求項１】
基材フィルム上に、第１の粘着剤層及び第２の粘着剤層がこの順に積層されたダイシングテープであって、前記第１の粘着剤層の面積が、前記第２の粘着剤層の面積より大きく、前記第１の粘着剤層のタック強度が、前記第２の粘着剤層のタック強度より大きい、ダイシングテープと、
前記ダイシングテープの前記第２の粘着剤層上に積層されたダイボンディングフィルムと、を備え、
前記ダイボンディングフィルムの面積が、前記第２の粘着剤層の面積よりも大きく、前記ダイボンディングフィルムが、前記第２の粘着剤層を覆うように形成されている、ダイシングテープ一体型接着シート。
【請求項２】
請求項１記載のダイシングテープ一体型接着シートの前記ダイボンディングフィルム面に半導体ウェハを貼り合わせる工程と、
前記半導体ウェハを切断する工程と、
を含む、半導体装置の製造方法。
【請求項３】
半導体素子と、
前記半導体素子に接続される被着体と、
請求項１記載のダイシングテープ一体型接着シートの前記ダイボンディングフィルムの硬化物からなり、前記半導体素子と前記被着体との間に配置され、前記半導体素子と前記被着体とを接続する接続層と、
を備える半導体装置。
【発明の詳細な説明】
【技術分野】
【０００１】
本発明は、ダイシングテープ、ダイシングテープ一体型接着シート、半導体装置及び半導体装置の製造方法に関する。
【背景技術】
【０００２】
従来、半導体チップと半導体チップ搭載用の支持部材との接合には、銀ペーストが主に使用されていた。ところが、近年の半導体チップの小型化、高性能化に伴い、使用される支持部材にも小型化、細密化が要求されるようになってきた。さらに、携帯機器等の小型化、高密度化の要求に伴って、内部に複数の半導体チップを積層した半導体装置が開発、量産されている。このような状況において、銀ペーストでは、はみ出しや半導体チップの傾きに起因するワイヤボンディング時における不具合の発生、接着層の膜厚の制御困難性及び接着層のボイド発生等により上記要求に対処しきれなくなってきている。そのため、近年、銀ペーストに代えてフィルム状のダイボンディング材（以下「ダイボンディングフィルム」という。）が使用されるようになってきた。
【０００３】
ダイボンディングフィルムは、下記のいずれかの方法により用いられる。（１）ダイボンディングフィルムを任意のサイズに切り出して配線付基材又は半導体チップ上に貼り付け、熱圧着する（以下「個片貼り付け方式」という。）。（２）ダイボンディングフィルムを半導体ウェハ裏面全体に貼り付けた後に回転刃にて個片化し、ダイボンディングフィルム付きの半導体チップを得る。それを配線付基材又は半導体チップに熱圧着する（以下、「ウェハ裏面貼り付け方式」という。）。
【０００４】
特に、近年は半導体装置の作製工程の簡略化を目的とし、上記（２）の方法が主に用いられている（例えば、特許文献１参照）。
【先行技術文献】
【特許文献】
【０００５】
【特許文献１】特開２００５−０１１８３９号公報
【発明の概要】
【発明が解決しようとする課題】
【０００６】
ダイボンディングフィルムを半導体ウェハ全体に貼付け、回転刃で切断する工程において、回転刃にて半導体ウェハ及びダイボンディングフィルムを完全に切断する（以下、「フルカット」という。）工法が一般的となっている。しかし、ダイシング加工時の半導体ウェハ表面の汚染を抑制するため、切削水の圧力を高くする傾向にあり、ダイシング加工時にダイシングテープと支持体であるダイシングリングとの界面で剥離が発生してしまうことがある。
【０００７】
一方、半導体ウェハの厚みが薄くなるにつれ、切断時に発生する半導体チップ側面の割れ（チップクラック）やバリを低減することが困難になると共に、チップクラックやバリが原因で個片化したダイボンディングフィルム付き半導体チップをダイシングテープから割れなく剥がす（ピックアップ）ことが困難となっている。このような問題は、特に、半導体ウェハの厚みが１００μｍ以下となる場合、生じやすい傾向にある。
【０００８】
本発明は、上記事情に鑑みてなされたものであり、十分な粘着性を有すると共に、個片化したダイボンディングフィルム付き半導体チップのピックアップが容易にできるダイシングテープ、これを備えるダイシングテープ一体型接着シート、並びにこれらを用いた半導体装置及び半導体装置の製造方法を提供することを目的とする。
【課題を解決するための手段】
【０００９】
本発明は、基材フィルム上に、第１の粘着剤層及び第２の粘着剤層がこの順に積層されたダイシングテープであって、第１の粘着剤層の面積が、第２の粘着剤層の面積より大きく、第１の粘着剤層のタック強度が、第２の粘着剤層のタック強度より大きい、ダイシングテープを提供する。
【００１０】
本発明のダイシングテープは、上記構成を備えることで、タック強度が大きい第１の粘着剤層上にダイシングリングを固定することができるため、ダイシング時の切削水の圧力に十分に耐えることができ、かつ、ダイボンディングフィルムをタック強度が小さい第２の粘着剤層上に形成することができるため、個片化したダイボンディングフィルム付き半導体チップを容易にピックアップすることができる。
【００１１】
本発明はまた、上記ダイシングテープと、ダイシングテープの第２の粘着剤層上に積層されたダイボンディングフィルムと、を備えるダイシングテープ一体型接着シートを提供する。
【００１２】
本発明の接着シートは、ダイシングシートとダイボンディングフィルムとが一体になっており、両者に要求される特性を兼ね備えている。すなわち、上記接着シートは、半導体ウェハのダイシング時の切削水の圧力に十分に耐えることができ、かつ、個片化したダイボンディングフィルム付き半導体チップのピックアップが容易にできる。
【００１３】
本発明の接着シートにおいて、ダイシング時に、半導体ウェハ端部から半導体素子の飛散を防止する観点から、ダイボンディングフィルムの面積が、第２の粘着剤層の面積よりも大きいことが好ましい。
【００１４】
本発明はさらに、上記ダイシングテープ一体型接着シートのダイボンディングフィルム面に半導体ウェハを貼り合わせる工程と、半導体ウェハを切断する工程とを含む半導体装置の製造方法を提供する。
【００１５】
本発明の半導体装置の製造方法によれば、十分な粘着性を有すると共に、個片化したダイボンディングフィルム付き半導体チップのピックアップが容易となるため、生産効率よく半導体装置を作製することができる。
【００１６】
また、本発明は、半導体素子と、半導体素子に接続される被着体と、本発明のダイシングテープ一体型接着シートのダイボンディングフィルムの硬化物からなり、半導体素子と被着体との間に配置され、半導体素子と被着体とを接続する接続層と、を備える半導体装置を提供する。
【発明の効果】
【００１７】
本発明によれば、十分な粘着性を有すると共に、個片化したダイボンディングフィルム付き半導体チップのピックアップが容易にできるダイシングテープ、これを備えるダイボンディングフィルム一体型接着シート、及びこれらを用いた半導体装置の製造方法を提供することができる。
【図面の簡単な説明】
【００１８】
【図１】実施形態に係るダイシングテープを模式的に示す断面図である。
【図２】実施形態に係るダイボンディングフィルム一体型接着シートを模式的に示す断面図である。
【図３】実施形態に係るダイボンディングフィルム一体型接着シートを模式的に示す断面図である。
【図４】実施形態に係るダイボンディングフィルム一体型接着シートを模式的に示す断面図である。
【図５】実施形態に係る半導体装置の製造方法を模式的に示す工程断面図である。
【図６】実施形態に係る半導体装置の製造方法を模式的に示す工程断面図である。
【図７】実施形態に係る半導体装置の製造方法を模式的に示す工程断面図である。
【図８】実施形態に係る半導体装置の製造方法を模式的に示す工程断面図である。
【図９】実施形態に係る半導体装置の製造方法を模式的に示す工程断面図である。
【発明を実施するための形態】
【００１９】
以下、必要に応じて図面を参照しつつ、本発明の好適な実施形態を詳細に説明する。なお、図面の説明において同一要素には同符号を付し、重複する説明は省略する。また、上下左右等の位置関係は、特に断らない限り、図面に示す位置関係に基づくものとする。更に、図面の寸法比率は図示の比率に限られるものではない。
【００２０】
＜ダイシングテープ＞
図１は、本発明に係るダイシングテープの好適な実施形態を示す模式断面図である。図１に示すように、ダイシングテープ１２は、基材フィルム１と、基材フィルム１上に形成された第１の粘着剤層２と、第１の粘着剤層２上に形成された第２の粘着剤層３とを備えている。
【００２１】
ダイシングテープ１２において、第１の粘着剤層２の面積は、第２の粘着剤層３の面積より大きい。第１の粘着剤層２の主面の形状（平面視形状）は、特に限定されないが、第２の粘着剤層３と重なり合わない周縁部は、ダイシングリングを載置・固定するのに十分な広さを有していることが好ましい。一方、第２の粘着剤層３の主面の形状は、円形、略円形又は半導体ウェハ形状であることが好ましい。
【００２２】
各粘着剤層を構成する粘着剤組成物としては、感圧型又は放射線硬化型のどちらでも良く、ダイシング時には半導体素子が飛散しない程度の十分な粘着力を有し、その後の半導体素子のピックアップ工程においては半導体素子を傷つけない程度の低い粘着力を有するものであれば特に制限されることなく従来公知のものを使用することができる。
【００２３】
各粘着剤層は、室温で粘着力があり、かつ、第１の粘着剤層はダイシングリングに対し強い粘着性を示し、第２の粘着剤層は接着層に対し剥離可能な粘着性を示すことが好ましい。粘着剤層を構成するベースポリマーとしては、アクリル系樹脂、各種合成ゴム、天然ゴム、ポリイミド樹脂などを使用できる。アクリル系樹脂としては、例えば、重量平均分子量（以下、「Ｍｗ」という。）１０万〜８０万のアクリル共重合体が好適に用いられる。アクリル共重合体は架橋性を有するため、架橋剤を併用することが好ましい。架橋剤としては、例えば、多官能イソシアネートを用いることができる。
【００２４】
ダイシングテープ１２において、第１の粘着剤層２のタック強度は、第２の粘着剤層３のタック強度より大きい。
【００２５】
粘着剤層のタック強度を高くするには、粘着剤層を構成するベースポリマーの分子量を低くする、オリゴマーやモノマーを添加する「タッキファイヤー」に代表される粘着付与剤を添加する等の方法を用いることができる。また、ベースポリマーとして架橋性のアクリル共重合体を用いる場合は、併用する架橋剤の添加量を減らすことでタック強度を高くすることができる。
【００２６】
一方、粘着剤層のタック強度を低くするには、粘着剤層を構成するベースポリマーの分子量を高くする、オリゴマーやモノマーを除く等の方法を用いることができる。また、ベースポリマーとして架橋性のアクリル共重合体を用いる場合は、架橋剤の添加量を増やすことでタック強度を低くすることができる。
【００２７】
第１の粘着剤層のタック強度は、室温（２５℃）で６〜５００ｇｆであることが好ましく、６〜３００ｇｆであることがより好ましい。第１の粘着剤層のタック強度が６ｇｆ未満であるとダイシング工程時の切削水圧力で第１の粘着剤層からダイシングリングが剥離してしまうことがあり、５００ｇｆを超えると、ダイシングリングからの剥離が困難となる。
【００２８】
第２の粘着剤層のタック強度は、室温（２５℃）で０．１〜５ｇｆであることが好ましく、０．３〜３ｇｆであることがより好ましい。第２の粘着剤層のタック強度が０．１ｇｆ未満ではダイシング工程時にダイボンディングフィルムが剥離してしまうことがあり、５ｇｆを超えるとダイシング工程後にダイボンディングフィルム付き半導体チップをピックアップする際にチップ割れやピックアップミスが発生し易くなる。
【００２９】
ここで、タック強度は、直径５．１ｍｍのＳＵＳ３０４に対するタック強度である。タック強度は、タッキング試験機（株式会社レスカ製、商品名「ＴＡＣ−ＩＩ」）を用い、室温（２５℃）、押し込み速度：２ｍｍ／秒、引き上げ速度：１０ｍｍ／秒、停止加重：１００ｇｆ／ｃｍ２、停止時間：１秒の条件にて測定される。
【００３０】
ダイシングテープ１２の作製方法は、特に限定されないが、基材フィルム１上に第１の粘着剤層２を形成し、さらに第１の粘着剤層２上に第２の粘着剤層３を形成する方法用いることができる。また、基材フィルム１上に第１の粘着剤層２を形成したシートと、別の基材フィルム上に第２の粘着剤層３を形成したシートをそれぞれ準備し、第１の粘着剤層２と第２の粘着剤層３とを貼りあわせ、第２の粘着剤層３側の基材シートを剥離する方法を用いることができる。後者の方法の場合、第２の粘着剤層２を予め半導体ウェハの形状に対応させた形状にカット（以下、「プリカット」ともいう）しておくことが好ましい。なお、支持フィルム上に第１の粘着剤層２を形成した後、基材フィルム１を貼り合わせて、支持フィルムを除いたものを準備してもよい。
【００３１】
第１の粘着剤層２の厚みは、３〜３０μｍであることが好ましく、５〜２０μｍであることがより好ましい。また、第２の粘着剤層３の厚みは、３〜２５μｍであることが好ましく、５〜２０μｍであることがより好ましい。
【００３２】
基材フィルム１は、引っ張りテンションを加えたときの伸び（通称、エキスパンド）を確保できることが好ましく、例えば、ポリオレフィンからなるフィルムが挙げられる。基材フィルム１の厚みは、５０〜１５０μｍであることが好ましく、６０〜１２０μｍであることがより好ましい。
【００３３】
＜ダイボンディングフィルム一体型接着シート＞
上記ダイシングテープ１２の第２の粘着剤層面３の主面上にダイボンディングフィルム（以下、「接着フィルム」ともいう。）４を貼り合わせることで、ダイボンディングフィルム一体型接着シートを作製することができる。すなわち、本発明に係る接着シートは、上記本発明のダイシングテープと、該ダイシングテープの第２の粘着剤層上に積層されたダイボンディングフィルムとを備える。
【００３４】
図２〜４は、実施形態に係るダイボンディングフィルム一体型接着シートを模式的に示す断面図である。図２〜４に示される接着シート１４、１５及び１６は、それぞれダイシングシート１２と、ダイシングシート１２に積層された接着フィルム４とを備える。接着シート１４、１５及び１６は、ダイシングシートとダイボンディングフィルムとが一体になっており、両者に要求される特性を兼ね備えている。なお、接着フィルム４上にカバーフィルムを貼り付けてもよい。本実施形態に係る接着シートは、ダイシングテープ１２を構成する粘着剤層が２層構造を有しており、タック強度の低い第２の粘着剤層３が接着フィルム４と接触しており、タック強度が高い第１の粘着剤層２がダイシングの際の支持体であるダイシングリングと接触するように配置されるものである。
【００３５】
本実施形態において、接着フィルム４の主面の形状は、円形、略円形又は半導体ウェハ形状であることが好ましい。接着フィルム４の大きさは、第２の粘着剤層３の大きさに対し、その目的に応じ適宜調整することができる。例えば、接着フィルム４が円形である場合、その直径は、第２の粘着剤層３の直径の９０〜１２０％の範囲とすることができる。
【００３６】
図２に示される接着シート１４において、タック強度の小さい第２の粘着剤層３上に同サイズのダイボンディンブフィルム４が粘着している。この場合、貼り合わせる工程において、ダイボンディングフィルムと第２の粘着剤層とを積層し、外形加工後に第１の粘着剤に貼り合わせる工程によって積層フィルムを容易に作製できる。
【００３７】
図３では、ダイボンディングフィルムの面積が、第２の粘着剤層の面積よりも大きく、ダイボンディングフィルムが、第２の粘着剤層を覆うように形成されている。この場合、ダイシング時に、半導体ウェハ端部から半導体素子の飛散を防止することができる。
【００３８】
また、図４に示すように、接着シート１６は、ダイボンディングフィルムの面積が、第２の粘着剤層の面積よりも小さく、ダイボンディングフィルムが、第２の粘着剤層の主面の内側に形成されていてもよい。
【００３９】
本発明に係る接着シートは、接着フィルムが図２〜４のいずれの形状を有する場合でも、個片化したダイボンディングフィルム付き半導体チップをダイシングシート１２から容易に剥離することができる。
【００４０】
ダイボンディングフィルム（接着フィルム）４としては、特に限定されないが、接着フィルム４は熱硬化性樹脂及び／又は熱可塑性樹脂を含有する接着剤組成物から形成される接着層を有することが好ましい。耐熱性及び熱硬化後の接着力を向上させる観点から、接着層が熱可塑性樹脂及び熱硬化性樹脂を含有することが好ましい。例えば、上記接着剤組成物は、ポリイミド樹脂及びエポキシ樹脂を含有することができる。
【００４１】
熱可塑性樹脂としては、例えば、ポリイミド樹脂、ポリアミド樹脂、ポリエーテルイミド樹脂、ポリアミドイミド樹脂、ポリエステル樹脂、ポリエステルイミド樹脂、フェノキシ樹脂、ポリスルホン樹脂、ポリエーテルスルホン樹脂、ポリフェニレンサルファイド樹脂、ポリエーテルケトン樹脂等が挙げられ、これらの中でもポリイミド樹脂が好ましい。これらは、単独で又は２種類以上を組み合わせて使用することができる。
【００４２】
上記ポリイミド樹脂は、例えば、テトラカルボン酸二無水物とジアミンとを公知の方法で縮合反応させて得ることができる。すなわち、有機溶媒中で、テトラカルボン酸二無水物とジアミンとを等モル又はほぼ等モル用いて（各物質の添加順序は任意）、反応温度８０℃以下、好ましくは０〜６０℃でこれらの物質を付加反応させる。上記有機溶媒としては、ジメチルアセトアミド、ジメチルホルムアミド、Ｎ−メチル−２−ピロリドン、ジメチルスルホキシド、ヘキサメチルホスホリルアミド、ｍ−クレゾール、ｏ−クロルフェノール等が挙げられる。反応が進行するにつれ反応液の粘度が徐々に上昇し、ポリイミドの前駆体であるポリアミド酸が生成する。このポリアミド酸の分子量は、５０〜８０℃の温度で加熱して解重合させることによって調整できる。
【００４３】
上記ポリイミド樹脂は、上記反応生成物（ポリアミド酸）を脱水閉環させて得ることができる。脱水閉環する方法としては、１２０〜２５０℃で加熱処理する熱閉環法と、脱水剤を使用する化学閉環法とが挙げられる。熱閉環法の場合、脱水反応で生じる水を系外に排除しながら脱水閉環することが好ましい。この際、ベンゼン、トルエン、キシレン等を用いて水を共沸除去してもよい。化学閉環法の場合、脱水剤として無水酢酸、無水プロピオン酸、無水安息香酸の酸無水物、ジシクロヘキシルカルボジイミド等のカルボジイミド化合物等を用いることが好ましい。この際、必要に応じて、ピリジン、イソキノリン、トリメチルアミン、アミノピリジン、イミダゾール等の閉環触媒を用いてもよい。脱水剤又は閉環触媒は、テトラカルボン酸二無水物１モルに対し、それぞれ１〜８モルの範囲で使用することが好ましい。
【００４４】
なお、上記ポリイミド樹脂は、ポリイミド及びその前駆体の総称を意味する。ポリイミドの前駆体には、上記ポリアミド酸のほか、ポリアミド酸が部分的にイミド化したものがある。
【００４５】
熱硬化性樹脂としては、熱によって重合又は架橋するものであれば特に制限されないが、好ましい例としてエポキシ樹脂が挙げられる。エポキシ樹脂は、硬化により接着作用を奏するものであれば特に限定されない。より具体的には、例えば、ビスフェノールＡ型（ビスフェノールＡＤ型、ビスフェノールＳ型、ビスフェノールＦ型でもよい。以下同じ。）のグリシジルエーテル、水添加ビスフェノールＡ型のグリシジルエーテル、エチレンオキシド付加体ビスフェノールＡ型のグリシジルエーテル、プロピレンオキシド付加体ビスフェノールＡ型のグリシジルエーテル等をモノマー単位とする二官能エポキシ樹脂、フェノールノボラック型グリシジルエーテルやクレゾールノボラック型グリシジルエーテル等をモノマー単位とするノボラック型エポキシ樹脂、３官能型（又は４官能型）のグリシジルエーテル等をモノマー単位とする多官能エポキシ樹脂、ジシクロペンタジエンフェノール樹脂のグリシジルエーテル等をモノマー単位とする脂環式エポキシ樹脂、ダイマー酸のグリシジルエステル、３官能型（又は４官能型）のグリシジルアミン等のグリシジルアミン型エポキシ樹脂等、ナフタレン樹脂、複素環含有エポキシ樹脂等、一般に知られているものが挙げられる。
【００４６】
ビスフェノールＡ型のエポキシ樹脂としては、例えば、ジャパンエポキシレジン（株）製、商品名：エピコート８０７，８１５，８２５，８２７，８２８，８３４，１００１，１００４，１００７，１００９、ダウケミカル社製、商品名：ＤＥＲ−３３０，３０１，３６１、東都化成（株）製、商品名：ＹＤ８１２５，ＹＤＦ８１７０等が挙げられる。フェノールノボラック型エポキシ樹脂としては、例えば、ジャパンエポキシレジン（株）製、商品名：エピコート１５２，１５４、日本化薬（株）製、商品名：ＥＰＰＮ−２０１、ダウケミカル社製、商品名：ＤＥＮ−４３８等が挙げられる。ｏ−クレゾールノボラック型エポキシ樹脂（オルソクレゾールノボラック型エポキシ樹脂）としては、例えば、日本化薬（株）製、商品名：ＥＯＣＮ−１０２Ｓ，１０３Ｓ，１０４Ｓ，１０１２，１０２５，１０２７、東都化成（株）製、商品名：ＹＤＣＮ７０１，７０２，７０３，７０４等が挙げられる。多官能エポキシ樹脂としては、例えば、ジャパンエポキシレジン（株）製、商品名：Ｅｐｏｎ１０３１Ｓ、チバスペシャリティーケミカルズ社製、商品名：アラルダイト０１６３、ナガセケムテックス（株）製、商品名：デナコールＥＸ−６１１，６１４，６１４Ｂ，６２２，５１２，５２１，４２１，４１１，３２１等が挙げられる。アミン型エポキシ樹脂としては、例えば、ジャパンエポキシレジン（株）製、商品名：エピコート６０４、東都化成（株）製、商品名：ＹＨ−４３４、三菱ガス化学（株）製、商品名：ＴＥＴＲＡＤ−Ｘ，ＴＥＴＲＡＤ−Ｃ、住友化学工業（株）製、商品名：ＥＬＭ−１２０等が挙げられる。複素環含有エポキシ樹脂としては、例えば、チバスペシャリティーケミカルズ社製、商品名：アラルダイトＰＴ８１０、ＵＣＣ社製、商品名：ＥＲＬ４２３４，４２９９，４２２１，４２０６等が挙げられる。これらのエポキシ樹脂は、単独で又は２種類以上を組み合わせて使用することができる。
【００４７】
エポキシ樹脂を使用する場合には、エポキシ樹脂硬化剤を使用することが好ましい。エポキシ樹脂硬化剤としては、通常用いられている公知の硬化剤を使用することができる。エポキシ樹脂硬化剤としては、例えば、脂肪族アミン、脂環族アミン、芳香族ポリアミン等のアミン類；ポリアミド；脂肪族酸無水物、脂環族酸無水物、芳香族酸無水物等の酸無水物；ポリスルフィド；三フッ化ホウ素；ビスフェノールＡ、ビスフェノールＦ，ビスフェノールＳのようなフェノール性水酸基を１分子中に２個以上有するビスフェノール化合物；フェノールノボラック樹脂、ビスフェノールＡノボラック樹脂、クレゾールノボラック樹脂等のフェノール系樹脂、ジシアンジアミド；有機酸ジヒドラジド；三フッ化ホウ素アミン錯体；イミダゾール類；第３級アミン等が挙げられる。特に吸湿時の耐電食性に優れる点で、フェノールノボラック樹脂、ビスフェノールＡノボラック樹脂、クレゾールノボラック樹脂等のフェノール系樹脂が好ましい。これらのエポキシ樹脂硬化剤は、単独で又は２種類以上を組み合わせて使用することができる。
【００４８】
フェノール系樹脂の好ましい例としては、フェノールノボラック樹脂、クレゾールノボラック樹脂、ｔ−ブチルフェノールノボラック樹脂、ジシクロペンタジェンクレゾールノボラック樹脂、ジシクロペンタジェンフェノールノボラック樹脂、キシリレン変性フェノールノボラック樹脂、ナフトールノボラック樹脂、トリスフェノールノボラック樹脂、テトラキスフェノールノボラック樹脂、ビスフェノールＡノボラック樹脂、ポリ−ｐ−ビニルフェノール樹脂、フェノールアラルキル樹脂が挙げられ、例えば、大日本インキ化学工業（株）製、商品名：フェノライトＬＦ２８８２、フェノライトＬＦ２８２２、フェノライトＴＤ−２０９０、フェノライトＴＤ−２１４９、フェノライトＶＨ−４１５０、フェノライトＶＨ４１７０、本州化学（株）製、商品名：ＴｒｉｓＰ−ＰＡが挙げられる。これらは単独で又は２種類以上を組み合わせて使用することができる。
【００４９】
上記熱硬化性樹脂としてエポキシ樹脂を用いた場合、上記エポキシ樹脂硬化剤と共に硬化促進剤を用いることが好ましい。硬化促進剤としては、特に制限は無く、例えば、イミダゾール類、ジシアンジアミド誘導体、ジカルボン酸ジヒドラジド、トリフェニルホスフィン、テトラフェニルホスホニウムテトラフェニルボレート、２−エチル−４−メチルイミダゾールテトラフェニルボレート、１，８−ジアザビシクロ（５，４，０）ウンデセン−７−テトラフェニルボレートを用いることができる。これらは単独で又は２種類以上を組み合わせて使用することができる。
【００５０】
硬化促進剤を添加した場合の添加量は、エポキシ樹脂及びエポキシ樹脂硬化剤の総量１００質量部に対して０．１〜５質量部が好ましく、０．２〜３質量部がより好ましい。添加量が０．１質量部未満であると硬化性が劣る傾向があり、５質量部を超えると保存安定性が低下する傾向がある。
【００５１】
接着剤樹脂組成物には、必要に応じてフィラーを使用することもできる。絶縁性の無機フィラーが好ましく、例えば、アルミナ、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、結晶性シリカ、非晶性シリカ、窒化ホウ素、チタニア、ガラス、酸化鉄、セラミック等からなるフィラーが挙げられる。これらの無機フィラーを２種類以上併用することもできる。中でもシリカは、高い接着力が得られ、かつ金属腐食を起こす原因となる不純物を少なくできるため、半導体装置の信頼性を向上できるので好ましい。また、フィルム厚方向の熱流動性と高い接着力が得られることから、使用する無機フィラーの形状は球状であることが好ましい。球状には、真球状、円粒状、楕円状などの形状が含まれる。
【００５２】
フィラーの使用量は、付与する特性、又は機能に応じて決められるが、樹脂成分とフィラーの合計に対して好ましくは１０〜４０体積％、より好ましくは１０〜３０体積％、特に好ましくは１０〜２０体積％である。フィラーを適度に増量させることにより、フィルム表面の低粘着化（低タック化）、及び高弾性率化が図れる。その結果、ダイシング性（ダイサー刃による切断性）、ピックアップ性（ダイシングシートとの易はく離性）、ワイヤボンディング性（超音波効率）、熱時の接着強度を有効に向上できる。フィラーの使用量が４０体積％を超えると、低温貼付性、被着体との界面接着性、及び熱時流動性が損なわれ、耐リフロー性を含む信頼性の低下を招く傾向にある。求められる特性のバランスをとるべく、最適な使用量を決定する。フィラーを用いた場合の混合・混練は、通常の攪拌機、らいかい機、三本ロール、ボールミル等の分散機を適宜、組み合わせて行うことができる。
【００５３】
接着フィルム４は、熱硬化性樹脂及び／又は熱可塑性樹脂、さらに必要に応じてフィラー、及び他の成分を有機溶媒中で混合、混練してワニスを調製した後、基材フィルム上に上記ワニスの層を形成させ、加熱乾燥した後、基材フィルムを除去して得ることができる。接着フィルム４の厚みは、１〜１００μｍであることが好ましく、５〜７５μｍであることがより好ましい。
【００５４】
基材フィルムとしては、例えば、ポリエステルフィルム、ポリオレフィンフィルム及びポリイミドフィルムを用いることができる。
【００５５】
上記の混合、混練は、通常の攪拌機、らいかい機、三本ロール、ボールミル等の分散機を適宜、組み合わせて行うことができる。上記の加熱乾燥の条件は、使用した溶媒が充分に揮散する条件であることが好ましく、通常６０℃〜２００℃で、０．１〜９０分間加熱して行う。
【００５６】
接着フィルム４の製造における上記ワニスの調製に用いる有機溶媒は、材料を均一に溶解、混練又は分散できることが好ましく、従来公知のものを使用することができる。このような溶剤としては、例えば、ジメチルホルムアミド、ジメチルアセトアミド、Ｎ−メチルピロリドン、アセトン、メチルエチルケトン、シクロヘキサノン等のケトン系溶媒、トルエン、キシレン等が挙げられる。乾燥速度が速く、価格が安い点でメチルエチルケトン、シクロヘキサノン等を使用することが好ましい。
【００５７】
有機溶媒の使用量は、接着フィルム４の製造後の残存揮発分が全質量基準で０．０１〜３質量％であることが好ましく、耐熱信頼性の観点からは全質量基準で０．０１〜２．０質量％が好ましく、全質量基準で０．０１〜１．５質量％がさらに好ましい。
【００５８】
また、接着フィルム４を複数重ね合わせ、複層の接着フィルムにしてもよい。例えば、ダイボンディングフィルムとして、タック強度が異なる２種類の接着剤組成物、例えば、ガラス転移温度の異なる２種類の接着剤組成物からなるワニスを重ねて塗工、乾燥することにより得られるフィルムも使用可能である。ワニスを重ねて塗工する際のワニスの上下は特に制約はなく、各ワニスの厚みも特に制約はないが、高タックとなるワニスの量を低タックとなるワニスより少なくすることが好ましい。例えば、総厚２０μｍの接着フィルムを得る場合、高タックとなるワニス塗布量を１〜８μｍ程度に、低タックとなるワニスを１９〜１２μｍ程度に設定することが好ましい。高タックとなるワニス量が増加することで、ダイシングの際に発生するバリのタック強度が増大し、隣チップ同士の融着や、ピックアップミスといったピックアップ性の低下をより一層抑えやすくなると考えられる。
【００５９】
接着シート１４、１５，１６の作製方法は特に限定されないが、基材フィルム上にダイボンディングフィルムとして機能する所定の形状を有する接着層を形成した接着フィルムを準備し、ダイシングシート１２の第２の粘着剤層３と接着層を貼りあわせることで作製できる。
【００６０】
本発明に係る接着シートでは、第１の粘着剤層２が、ダイシングリング６を強固に固定できることから、ダイシング加工時の切削水圧力が加わっても剥離することなくダイシングリングに保持可能である。一方、第２の粘着剤層のタック強度を抑えることで、ダイボンディングフィルムと、第２の粘着剤層との界面は軽剥離可能な密着力に調整できることから、個片化した接着フィルム付き半導体チップを容易にピックアップすることが可能となる。
【００６１】
本発明のダイボンディングフィルム一体型接着シート（半導体装置用接着フィルム）は、特に１００μｍ以下の半導体ウェハ用のダイシングに適用することによって、半導体チップの歩留まり向上が可能である。
【００６２】
＜半導体装置＞
図５〜９は、実施形態に係る半導体装置の製造方法を模式的に示す工程断面図である。図５〜９に示される各工程を経ることによって、図９に示される半導体装置２０が製造される。ここでは、接着シート１４を用いて説明するが、接着シート１５及び１６も適用可能である。
【００６３】
（貼り合わせ工程）
まず、図５に示されるように、接着シート１４に含まれる接着フィルム４を半導体ウェハ５に貼り合わせる。貼り合わせ時の温度は１００℃以下であることが好ましい。なお、接着フィルム４上にカバーフィルムが貼り付けられている場合、カバーフィルムを剥離した後、接着フィルム４を半導体ウェハ５に貼り合わせる。次いで、ダイシングフィルム１２の第１の粘着剤層２上の第２の粘着剤層３と重なり合わない周縁部にダイシングリング６を載置する。
【００６４】
（ダイシング工程）
次に、図６に示されるように、例えばダイシングブレード７等の切断装置を用いて半導体ウェハ５を切断する。ここで、半導体ウェハ５はダイシングされ、接着フィルム４は完全に切断（フルカット）される。なお、接着フィルム４を完全に切断せず、一部を残す工法（ハーフカット）を用いることも可能である。半導体ウェハ５を切断することによって、複数の半導体素子５ａが得られる。半導体素子５ａとしては、半導体チップ等が挙げられる。接着フィルム４に切り込みを入れる場合、次工程のピックアップ工程時にダイシングシート１２を拡張（エキスパンド）する、ピックアップ工程時に突き上げ針などの治具で押し上げることで切り込み部を起点として分割することもできる。
【００６５】
切断装置としては、一般に上市されているダイサーや回転刃（ブレード）を使用することができる。例えば、ダイサーとしては株式会社ディスコ社製フルオートマチックダイシングソー６０００シリーズやセミオートマチックダイシングソー３０００シリーズが使用できる。ブレードとしては株式会社ディスコ社製ダイシングブレードＮＢＣ−ＺＨ０５シリーズやＮＢＣ−ＺＨシリーズが使用できる。また、例えば株式会社ディスコ社製フルオートマチックレーザソー７０００シリーズなどのレーザを用いて半導体ウェハ５を切断してもよい。
【００６６】
（ピックアップ工程）
次に、図７に示されるように、半導体素子５ａをダイシングシート１２からピックアップする。これにより、半導体素子５ａと接着層４ａとを有する接着層付き半導体素子１１が得られる。
【００６７】
（ダイボンディング工程）
次に、図８に示されるように、接着層付き半導体素子１１を支持部材８にダイボンディングする。このとき、加熱加圧により、接着層付き半導体素子１１の接着層４ａが支持部材８に貼り付けられる。加熱温度は、通常２０〜２５０℃である。荷重は、通常０．０１〜２０ｋｇｆである。加熱時間は、通常０．１〜３００秒間である。
【００６８】
（ワイヤボンディング工程）
次に、図９に示されるように、半導体素子５ａの接続端子と支持部材８の接続端子とを電気的に接続するワイヤ９を形成する。
【００６９】
（封止工程）
次に、図９に示されるように、半導体素子５ａを封止する封止材１０を支持部材８上に形成する。なお、封止工程を実施しなくてもよい。
【００７０】
ワイヤボンディング工程及び封止工程等を経ることによって、加熱により接着層４ａが硬化する。その結果、接着層４ａは、半導体素子５ａと支持部材８とを接続する接続層４ｂとなる。このようにして、図９に示される半導体装置２０が製造される。半導体装置２０は、半導体素子５ａと、半導体素子５ａに接続される支持部材８（被着体）と、接着フィルム４の硬化物からなり、半導体素子５ａと支持部材８との間に配置される接続層４ｂとを備える。半導体装置２０は、例えば半導体パッケージである。
【００７１】
この半導体装置の製造方法によれば、個片化したダイボンディングフィルム付き半導体チップのピックアップが容易となるため、生産効率よく半導体装置を作製することができる。
【００７２】
以上、本発明の好適な実施形態について詳細に説明したが、本発明は上記実施形態に限定されない。
【実施例】
【００７３】
以下、実施例により本発明を詳細に説明するが、本発明は、これらに制限されるものではない。
【００７４】
（Ｉ）ダイボンディングフィルムの作製
温度計、攪拌機及び塩化カルシウム管を備えた５００ｍＬの四つ口フラスコに、エーテルジアミン２０００（ＢＡＳＦ社製、商品名）（０．０２モル）、１，１２―ジアミノドデカン（０．０８モル）及びＮ−メチル−２−ピロリドン（ＮＭＰ）１５０ｇを入れ、６０℃にて撹拌、溶解した。
【００７５】
ジアミンの溶解後、２，２−ビス［４−（３，４−ジカルボキシフェノキシ）フェニル］プロパン二無水物（０．１モル）を少量ずつ添加した。６０℃で１時間反応させた後、Ｎ２ガスを吹き込みながら１７０℃で加熱し、水を溶剤の一部と共沸除去し、ポリイミド樹脂のＮＭＰ溶液を得た。
【００７６】
得られたポリイミド樹脂のＮＭＰ溶液に、ポリイミド樹脂１００質量部に対して、クレゾールノボラック型エポキシ樹脂（東都化成（株）製）４重量部、４，４’−［１−［４−［１−（４−ヒドロキシフェニル）−１−メチルエチル］フェニル］エチリデン］ビスフェノール（本州化学（株）製）２質量部及びテトラフェニルホスホニウムテトラフェニルボラート（東京化成（株）製）０．５質量部を加えた。更に、窒化硼素フィラー（水島合金鉄（株）製）を固形分の全質量に対して２５質量％、アエロジルフィラーＲ９７２（日本アエロジル（株）製、商品名）を固形分の全質量に対し３質量％となるように加え、よく混錬してワニスを得た。
【００７７】
調合したワニスを厚さ５０μｍの剥離処理済みのポリエチレンテレフタレート（ＰＥＴ）フィルム上に塗布し、８０℃で３０分間、続いて１２０℃で３０分間加熱した。その後、室温（２５℃）でＰＥＴフィルムを剥離して、厚さ２５μｍの接着フィルムを作製した。
【００７８】
（ＩＩ）ダイシングテープの作製
（ＩＩ−ｉ）第１の粘着剤層の形成
粘着剤層Ａ１
まず、主モノマーとしてブチルアクリレート、エチルアクリレート及びアクリロニトリルを用い、官能基モノマーとしてヒドロキシエチルアクリレートを用いた溶液重合法によりアクリル共重合体Ａ１を合成した。得られたアクリル共重合体Ａ１の重量平均分子量は７０万、ガラス転移点は−３０℃であった。
【００７９】
得られたアクリル共重合体Ａ１の１００質量部に対し、多官能イソシアネート架橋剤（日本ポリウレタン工業（株）製、商品名「コロネートＬ」）２．２質量部を配合して粘着剤溶液Ａ１を調製した。この粘着剤溶液Ａ１を、シリコーン系離型剤を塗布した二軸延伸ポリエステルフィルム「ＨＹ−Ｓ１０」（東山フィルム（株）製、厚さ２５μｍ）の上に乾燥時の粘着剤層の厚さが１０μｍになるように塗布し乾燥した。更に、ポリオレフィンフィルム（厚さ１００μｍ）を粘着剤層面にラミネートした。この多層フィルムを室温で１週間放置し十分にエージングを行った後、二軸延伸ポリエステルフィルムを剥離したものを粘着剤層付き積層体Ａ１として使用した。
【００８０】
粘着剤層Ａ２
主モノマーとしてブチルアクリレート及びアクリロニトリルを用い、官能基モノマーとしてヒドロキシエチルアクリレートを用いた溶液重合法によりアクリル共重合体Ａ２を合成した。得られたアクリル共重合体Ａ２の重量平均分子量は４０万、ガラス転移点は−４０℃であった。
【００８１】
得られたアクリル共重合体Ａ２の１００質量部に対し、多官能イソシアネート架橋剤（日本ポリウレタン工業（株）製、商品名「コロネートＬ」）１．０質量部を配合して粘着剤溶液Ａ２を調製した。この粘着剤溶液Ａ２を、シリコーン系離型剤を塗布した二軸延伸ポリエステルフィルム「ＨＹ−Ｓ１０」（東山フィルム（株）製、厚さ２５μｍ）の上に乾燥時の粘着剤層の厚さが１０μｍになるように塗布し乾燥した。更に、ポリオレフィンフィルム（厚さ１００μｍ）を粘着剤層面にラミネートした。この多層フィルムを室温で１週間放置し十分にエージングを行った後、二軸延伸ポリエステルフィルムを剥離したものを粘着剤層付き積層体Ａ２として使用した。
【００８２】
粘着剤層Ａ３
主モノマーとしてエチルアクリレート、２−エチルヘキシルアクリレート及びアクリロニトリルを用い、官能基モノマーとしてアクリルアミドを用い溶液重合法によりアクリル共重合体Ａ３を合成した。得られたアクリル共重合体Ａ３の重量平均分子量は５０万、ガラス転移点は−５０℃であった。
【００８３】
得られたアクリル共重合体Ａ３の１００質量部に対し、多官能イソシアネート架橋剤（日本ポリウレタン工業（株）製、商品名「コロネートＬ」）４．０質量部を配合して粘着剤溶液Ａ３を調製した。この粘着剤溶液Ａ３を、シリコーン系離型剤を塗布した二軸延伸ポリエステルフィルム「ＨＹ−Ｓ１０」（東山フィルム（株）製、厚さ２５μｍ）の上に乾燥時の粘着剤層の厚さが１０μｍになるように塗布し乾燥した。更に、ポリオレフィンフィルム（厚さ１００μｍ）を粘着剤層面にラミネートした。この多層フィルムを室温で１週間放置し十分にエージングを行った後、二軸延伸ポリエステルフィルムを剥離したものを粘着剤層付き積層体Ａ３として使用した。
【００８４】
（ＩＩ−ｉｉ）第２の粘着剤層の形成
（粘着剤層Ｂ）
主モノマーとして２−エチルヘキシルアクリレート及びメチルアクリレートを用い、官能基モノマーとしてヒドロキシエチルメタクリレート及びアクリル酸とを用いた溶液重合法によりアクリル共重合体Ｂを合成した。得られたアクリル共重合体Ｂの重量平均分子量は４０万、ガラス転移点は−３８℃であった。
【００８５】
得られたアクリル共重合体Ｂの１００質量部に対し、多官能イソシアネート架橋剤（三菱化学（株）製、商品名「マイテック」）１５質量部を配合した粘着剤溶液Ｂを調製した。この粘着剤溶液Ｂを、シリコーン系離型剤を塗布した二軸延伸ポリエステルフィルム「セラピール」（東レフィルム加工（株）製、厚さ３８μｍ）の上に乾燥時の粘着剤層の厚さが２０μｍになるように塗工し乾燥した。更に、別のシリコーン系離型剤を塗布した二軸延伸ポリエステルフィルム「ＨＹ−Ｓ１０」（東山フィルム（株）製、厚さ２５μｍ）を粘着剤層面にラミネートした。この多層フィルムを室温で１週間放置し、十分にエージングを行った後、ポリエステルフィルム「ＨＹ−Ｓ１０」を剥離したものを粘着剤層付き積層体Ｂとして使用した。
【００８６】
実施例１
粘着剤層Ａ１（第１の粘着剤層）が形成された積層体Ａ１上に、直径２２０ｍｍに円形加工した粘着剤層Ｂ（第２の粘着剤層）を貼り合わせてダイシングテープを作製した。その後、直径２１０ｍｍに円形加工した接着フィルムを、ＪＣＭ社製、商品名：ＤＭ−３００−Ｈを用いて６０℃で粘着剤層Ｂ上に貼り合わせ、ダイボンディングフィルム一体型接着シートとした。サンプルの貼り合わせは、行った。
【００８７】
比較例１
粘着剤層付き積層体Ａ１をダイシングテープとして用い、接着フィルムを粘着剤層Ａ１上に貼り合わせた以外は、実施例１と同様にしてダイボンディングフィルム一体型接着シートを作製した。
【００８８】
比較例２
粘着剤層付き積層体Ｂをダイシングテープとして用いた以外は、実施例１と同様にしてダイボンディングフィルム一体型接着シートを作製した。
【００８９】
（タック強度）
各粘着剤層の直径５．１ｍｍのＳＵＳ３０４に対するタック強度を、タッキング試験機（株式会社レスカ製、商品名「ＴＡＣ−ＩＩ」）を用い、室温（２５℃）、押し込み速度：２ｍｍ／秒、引き上げ速度：１０ｍｍ／秒、停止加重：１００ｇｆ／ｃｍ２、停止時間：１秒の条件にて測定した。
【００９０】
実施例及び比較例で作製した接着シートの接着フィルム上に、直径８インチ及び厚み５０μｍの半導体ウェハを６０℃の熱板上で貼り合わせた。次に、ディスコ社製、商品名：フルオートダイサーＤＦＤ−６３６１を用いて、半導体ウェハ、接着フィルム及びダイシングテープの積層品を切断した。結果を表１に示す。
【００９１】
（ダイシング時の密着性）
切断は、ブレード１枚で加工を完了するシングルカット方式、ブレードにディスコ社製、商品名：ダイシングブレードＮＢＣ−ＺＨ１０４Ｆ−ＳＥ  ２７ＨＤＢＢを用い、ブレード回転数４５，０００ｒｐｍ及び切断速度５０ｍｍ／秒の条件で行った。切断時のブレードハイトはダイシング基材を２０μｍ切り込む設定（８０μｍ）とした。半導体ウェハを切断するサイズは１０×１０ｍｍとした。この際に、ダイシングリングと第１の粘着剤層との剥がれの有無を観察した。結果を表１に示す。
【００９２】
（ピックアップ性）
上記方法で作製したチップのピックアップ性について、ルネサス東日本セミコンダクタ社製、商品名：フレキシブルダイボンダーＤＢ−７３０を使用して評価した。使用したピックアップ用コレットにはマイクロメカニクス社製、商品名：ＲＵＢＢＥＲ  ＴＩＰ  １３−０８７Ｅ−３３（サイズ：１０×１０ｍｍ）、突上げピンにマイクロメカニクス社製Ｅ、商品名：ＪＥＣＴＯＲ  ＮＥＥＤＬＥ  ＳＥＮ２−８３−０５（直径：０．７ｍｍ、先端形状：直径３５０μｍの半円）を用いた。
【００９３】
突上げピンの配置はピン中心間隔４．２ｍｍで９本配置した。ピックアップ時のピンの突上げ速度：１０ｍｍ／秒、突上げ高さ：１０００μｍの条件でピックアップ性を評価した。連続１００チップをピックアップし、チップ割れ、ピックアップミス、等が発生しない場合を良好、１チップでもチップ割れ、ピックアップミス等が発生した場合を不良とした。結果を表１に示す。
【００９４】
【表１】
0005569148.tif 000002
【００９５】
比較例１では粘着力が大きい粘着剤層Ａ１上に接着フィルムが形成されているため、ピックアップ性が劣り、比較例２は、ダイボンディングフィルムと粘着剤層Ｂの密着力が低いためピックアップ性が良好であるものの、粘着力が低い粘着剤層Ｂ上にダイシングリングが載置されるため、ダイシング中に剥離が生じた。
【００９６】
以上の結果から、本発明のダイシングテープをダイボンディングフィルム一体型接着シートを用いることによって、接着層付き半導体チップを容易にピックアップすることができ、歩留まりを向上することが可能となる。
【符号の説明】
【００９７】
１…基材フィルム、２…第１の粘着剤層、３…第２の粘着剤層、４…接着フィルム（ダイボンディングフィルム）、４ａ…接着層、４ｂ…接続層、５…半導体ウェハ、５ａ…半導体素子、６…ダイシング用リング、７…ダイシングブレード、８…支持部材（被着体）、９…金ワイヤ、１０…封止樹脂、１１…接着層付き半導体素子、１２…ダイシングテープ、１４，１５，１６…接着シート、２０…半導体装置。
【図１】
0005569148.tif 000003
【図２】
0005569148.tif 000004
【図３】
0005569148.tif 000005
【図４】
0005569148.tif 000006
【図５】
0005569148.tif 000007
【図６】
0005569148.tif 000008
【図７】
0005569148.tif 000009
【図８】
0005569148.tif 000010
【図９】
0005569148.tif 000011